(57)【要約】【課題】  従来の方法であると、バイアル上部にキャニスターが固定できる専用バイアルが必要であり、また、活性炭から液体シンチレータにラドンを浸出させるために振とうさせた後に３時間程度静置させる必要があった。【解決手段】  活性炭が封入された通気性の袋体をラドンの放射能測定箇所に一定時間静置するラドン吸着工程と、  前記袋体を回収しバイアルに入れる袋体投入工程と、  前記バイアルに液体シンチレータを入れて前記袋体を液体シンチレータ中に沈める浸出工程と、  前記袋体と前記液体シンチレータが入ったバイアルをそのままシンチレーション測定装置に入れて放射能を測定する放射能測定工程、とからなるラドンの放射能測定方法。【選択図】図２
2020204587.tif 000002
【特許請求の範囲】
【請求項１】
活性炭が封入された通気性の袋体をラドンの放射能測定箇所に一定時間静置するラドン吸着工程と、
前記袋体を回収しバイアルに入れる袋体投入工程と、
前記バイアルに液体シンチレータを入れて前記袋体を液体シンチレータ中に沈める浸出工程と、
前記袋体と前記液体シンチレータが入ったバイアルをそのままシンチレーション測定装置に入れて放射能を測定する放射能測定工程、
とからなるラドンの放射能測定方法。
【請求項２】
活性炭が封入された通気性の袋体をバイアルに入れて、当該バイアルを蓋で密閉せずにラドンの放射能測定箇所に一定時間静置するラドン吸着工程と、
前記バイアルに液体シンチレータを入れて前記袋体を液体シンチレータ中に沈める浸出工程と、
前記袋体と前記液体シンチレータが入ったバイアルをそのままシンチレーション測定装置に入れて放射能を測定する放射能測定工程、
とからなるラドンの放射能測定方法。
【請求項３】
前記袋体が不織布もしくは織布などからなる袋体である請求項１また２のいずれかに記載のラドンの放射能測定方法。
【請求項４】
前記袋体が長方形形状であり、前記静置工程の際に当該長方形形状の短辺を底部にして直立させた状態で当該袋体を静置させる方法である請求項１から３のいずれかに記載のラドンの放射能測定方法。
【請求項５】
前記液体シンチレータ中の有機シンチレータが、
ｐ−テルフェニル（Ｐ−ＴＰ）、２，５−ジフェニルオキサゾール（ＤＰＯ）、２−（４−ｔｅｒｔ−ブチルフェニル）−５−（４−ビフェニリル）−１，３，４−オキサジアゾール（Ｂｕ−ＰＢＤ）、１，４−ビス［２−（５−フェニルオキサゾリル）］ベンゼン（ＰＯＰＯＰ）、１，４−ビス［２−（４−メチル−５−フェニルオキサゾリル）］ベンゼン（ＤＭＰＯＰＯＰ）、１，４−ビス（２−メチルスチリル）ベンゼン（ビス−ＭＳＢ）から選ばれる１つまたは複数の有機溶媒である請求項１から４のいずれかに記載のラドンの放射能測定方法。
【請求項６】
前記液体シンチレータ中の有機溶媒が、
１，２，４−トリメチルベンゼン（別名：プソイドクメン）、１，４−ジメチルベンゼン（別名：Ｐ−キシレン）、メチルベンゼン（別名：トルエン）、ベンゼン、１，４−ジオキサン、ドデシルベンゼン、１−フェニル−１−（３，４−ジメチルベンゼン）エタン（別名：ＰＸＥ）、２−６−Ｄｉ−ｉｓｏｐｒｏｐｙｌｎａｐｈｔｈａｌｉｎｅ（別名：ＤＩＰＮ）から選ばれる１つまたは複数の有機溶媒である請求項１から５のいずれかに記載のラドンの放射能測定方法。
【発明の詳細な説明】
【技術分野】
【０００１】
本発明はライフサイエンス分野をはじめとする幅広い科学の分野で使用される、ラドンの放射能測定方法に関する。
【背景技術】
【０００２】
一般にα線、β線等の荷電粒子である放射線は、物質を通過する際にその物質中の原子又は分子を電離、励起又は解離し、エネルギーを失う。物質に伝達されたエネルギーはさらに熱運動エネルギーもしくは電磁波として放出される。この物質が蛍光を発する物質等である場合、そのエネルギーの多くの部分が可視領域の光として放出され、この現象をシンチレーション、放出される光をシンチレーション光という。
【０００３】
さらにγ線や中性子線等のような電荷を有しない放射線の場合も、前記放射線が物質と相互作用する際に放出される二次的な荷電粒子により同様の現象が起こるため、このシンチレーション現象を利用して放射線の検出が行われている。
【０００４】
シンチレーション光の測定には光電子増倍管が使用される。光電子増倍管は、光電効果を利用して光エネルギーを電気エネルギーに変換する光電管を基本に、電流増幅（＝電子増倍）機能を付加した高感度光検出器である。
【０００５】
シンチレーション現象を起こす物質を一般にシンチレータと総称し、放射線測定分野においてはＮａＩ（Ｔｌ）に代表される無機結晶を含む無機シンチレータ、アントラセンのような有機結晶、ターフェニル等の放射線が入射すると蛍光を発する蛍光体をキシレン等の有機溶媒に溶かした液体シンチレータ、また蛍光体をスチロール系の透明樹脂に溶解分散させたプラスチックシンチレータを含む有機シンチレータが使用されている。
【０００６】
空気中に含まれるラドンの放射能を測定する方法としては、特許文献１のようなあらかじめバイアル中に固定された吸着剤にラドンを吸着させて、吸着したラドンを液体シンチレータに浸出させて標準的な液体シンチレーション測定法でラドンの放射能を測定することが開示されている。具体的には、バイアル瓶上部のキャニスターに活性炭からなる吸着剤を配置したバイアルの蓋を開け、ラドンの放射能を測定したい空間に一定時間静置し、その後、キャニスターの上から液体シンチレータを注ぎ、蓋をした後に振とうによりラドンを液体シンチレータに浸出させ、バイアル瓶下部に溜まったラドンを含んだ液体シンチレータをシンチレーション測定装置にかけて、ラドンの放射能を測るものである。
【先行技術文献】
【特許文献】
【０００７】
【特許文献１】特開平１−９８９８６号公報
【発明の概要】
【発明が解決しようとする課題】
【０００８】
従来の方法であると、バイアル上部にキャニスターが固定できる専用バイアルが必要であり、また、活性炭から液体シンチレータにラドンを浸出させるために振とうさせた後に３時間程度静置させる必要があった。
【課題を解決するための手段】
【０００９】
本発明者は、活性炭が封入された通気性の袋体をラドンの放射能測定箇所に一定時間静置し、当該袋体を回収後にバイアルに入れ、袋体の入ったバイアル中に液体シンチレータを投入し、シンチレーション測定装置にてラドンの放射能を測定することで、従来方法のような専用バイアルを用いずに迅速にラドンの放射能測定が可能であることを見いだした。
【００１０】
請求項１記載の発明は、
活性炭が封入された通気性の袋体をラドンの放射能測定箇所に一定時間静置するラドン吸着工程と、
前記袋体を回収しバイアルに入れる袋体投入工程と、
前記バイアルに液体シンチレータを入れて前記袋体を液体シンチレータ中に沈める浸出工程と、
前記袋体と前記液体シンチレータが入ったバイアルをそのままシンチレーション測定装置に入れて放射能を測定する放射能測定工程、
とからなるラドンの放射能測定方法である。
【００１１】
活性炭が封入された通気性の袋体をラドンの放射能測定箇所に一定時間静置して空気中のラドンを吸着させる方法では、従来の専用バイアルを静置する方法と比較して簡易にラドン吸着体を設置できる。また、バイアル上部にキャニスターが固定できる専用バイアルが不要であり、汎用バイアルが利用可能である。さらに本発明の方法であれば、従来のような活性炭から液体シンチレータにラドンを浸出させるために振とうさせた後に３時間程度静置させる工程が不要であり、迅速にラドンの放射能測定が可能である。
【００１２】
請求項２記載の発明は、
活性炭が封入された通気性の袋体をバイアルに入れて、当該バイアルを蓋で密閉せずにラドンの放射能測定箇所に一定時間静置するラドン吸着工程と、
前記バイアルに液体シンチレータを入れて前記袋体を液体シンチレータ中に沈める浸出工程と、
前記袋体と前記液体シンチレータが入ったバイアルをそのままシンチレーション測定装置に入れて放射能を測定する放射能測定工程、
とからなるラドンの放射能測定方法である。
【００１３】
本発明の方法では、活性炭が封入された通気性の袋体をあらかじめバイアルの中に入れて蓋をしないでラドンの放射能測定箇所に一定時間静置して空気中のラドンを吸着させることも可能である。この場合、当該バイアルに液体シンチレータを投入して当該袋体を液体シンチレータに浸出させ、蓋をしてすぐにシンチレーション測定装置にてラドンの放射線測定をすることができる。
【００１４】
請求項３記載の発明は、
前記袋体が不織布もしくは織布などからなる袋体である請求項１また２のいずれかに記載のラドンの放射能測定方法である。
【００１５】
本発明に用いる袋体は、不織布もしくは織布などからなる袋体が好適である。袋体は繊維などから作られるものであり、その素材は天然繊維でも合成樹脂製の繊維でも良い。活性炭は、ちょうどティーバッグを封入するように不織布もしくは織布に封入される。袋体の封入の仕方は、熱によりシールする方法などが好適である。
【００１６】
請求項４記載の発明は、
前記袋体が長方形形状であり、前記静置工程の際に当該長方形形状の短辺を底部にして直立させた状態で当該袋体を静置させる方法である請求項１から３のいずれかに記載のラドンの放射能測定方法である。
【００１７】
請求項５記載の発明は、
前記液体シンチレータ中の有機シンチレータが、
ｐ−テルフェニル（Ｐ−ＴＰ）、２，５−ジフェニルオキサゾール（ＤＰＯ）、２−（４−ｔｅｒｔ−ブチルフェニル）−５−（４−ビフェニリル）−１，３，４−オキサジアゾール（Ｂｕ−ＰＢＤ）、１，４−ビス［２−（５−フェニルオキサゾリル）］ベンゼン（ＰＯＰＯＰ）、１，４−ビス［２−（４−メチル−５−フェニルオキサゾリル）］ベンゼン（ＤＭＰＯＰＯＰ）、１，４−ビス（２−メチルスチリル）ベンゼン（ビス−ＭＳＢ）から選ばれる１つまたは複数の有機溶媒である請求項１から４のいずれかに記載のラドンの放射能測定方法である。
【００１８】
液体シンチレータには有機シンチレータ（蛍光体）の添加が必要である。それは放射線の照射により励起された有機溶媒が放出する電磁波の波長が１５０〜３００ｎｍと短く、測定に使用される光電子増倍管の測定に適した波長範囲の３００〜４００ｎに変換する必要があるためである。また有機シンチレータ（蛍光体）には第１蛍光体と第２蛍光体の２種類あり、有機溶媒が出す電磁波のエネルギーを第１蛍光体により〜３５０ｎｍの光に変換し、さらに第２蛍光体により〜４２０ｎｍの光に変換して、光電子倍増管にて測定される。このため一般的に第１蛍光体と第２蛍光体を組み合わせて使用される。
【００１９】
第１蛍光体としては、ｐ−テルフェニル（Ｐ−ＴＰ／）、２，５−ジフェニルオキサゾール（ＤＰＯ）、２−（４−ｔｅｒｔ−ブチルフェニル）−５−（４−ビフェニリル）−１，３，４−オキサジアゾール（Ｂｕ−ＰＢＤ）等が挙げられ、第２蛍光体としては、１，４−ビス［２−（５−フェニルオキサゾリル）］ベンゼン（ＰＯＰＯＰ）、１，４−ビス［２−（４−メチル−５−フェニルオキサゾリル）］ベンゼン（ＤＭＰＯＰＯＰ）、１，４−ビス（２−メチルスチリル）ベンゼン（ビス−ＭＳＢ）等が挙げられる。
【００２０】
請求項６記載の発明は、
前記液体シンチレータ中の有機溶媒が、
１，２，４−トリメチルベンゼン（別名：プソイドクメン）、１，４−ジメチルベンゼン（別名：Ｐ−キシレン）、メチルベンゼン（別名：トルエン）、ベンゼン、１，４−ジオキサン、ドデシルベンゼン、１−フェニル−１−（３，４−ジメチルベンゼン）エタン（別名：ＰＸＥ）、２−６−Ｄｉ−ｉｓｏｐｒｏｐｙｌｎａｐｈｔｈａｌｉｎｅ（別名：ＤＩＰＮ）から選ばれる１つまたは複数の有機溶媒である請求項１から５のいずれかに記載のラドンの放射能測定方法である。
【発明の効果】
【００２１】
本発明の活性炭が封入された通気性の袋体をラドンの放射能測定箇所に一定時間静置して空気中のラドンを吸着させる方法により、バイアル上部にキャニスターが固定できる専用バイアルが不要であり、汎用バイアルが利用可能である。さらに本発明の方法では、従来のような活性炭から液体シンチレータにラドンを浸出させるために振とうさせた後に３時間程度静置させる工程が不要であり、迅速にラドンの放射能測定をすることができる。
【図面の簡単な説明】
【００２２】
【図１】本発明に用いる袋体の斜視図である。
【図２】本発明の第１の実施形態のラドンの放射能測定方法の手順を示した図である。
【図３】本発明の第２の実施形態のラドンの放射能測定方法の手順を示した図である。
【図４】表１をグラフ化した図である。
【発明を実施するための形態】
【００２３】
以下、本発明の実施形態について説明する。本実施形態は、本発明を実施するための一形態に過ぎず、本発明は本実施形態によって限定されるものではなく、本発明の要旨を逸脱しない範囲で種々の変更実施の形態が可能である。
【００２４】
本発明は、活性炭が封入された通気性の袋体をラドンの放射能を測定したい箇所に一定時間静置し、当該袋体を回収後にバイアルに入れ、袋体の入ったバイアル中に液体シンチレータを投入し、シンチレーション測定装置にてラドンの放射能を測定することを発明の要旨とする。
【００２５】
すなわち本発明は 、
活性炭が封入された通気性の袋体をラドンの放射能測定箇所に一定時間静置するラドン吸着工程と、
前記袋体を回収しバイアルに入れる袋体投入工程と、
前記バイアルに液体シンチレータを入れて前記袋体を液体シンチレータ中に沈める浸出工程と、
前記袋体と前記液体シンチレータが入ったバイアルをそのままシンチレーション測定装置に入れて放射能を測定する放射能測定工程、
とからなるラドンの放射能測定方法である。
【００２６】
また本発明は 、
活性炭が封入された通気性の袋体をバイアルに入れて、当該バイアルを蓋で密閉せずにラドンの放射能測定箇所に一定時間静置するラドン吸着工程と、
前記バイアルに液体シンチレータを入れて前記袋体を液体シンチレータ中に沈める浸出工程と、
前記袋体と前記液体シンチレータが入ったバイアルをそのままシンチレーション測定装置に入れて放射能を測定する放射能測定工程、
とからなるラドンの放射能測定方法である。
【００２７】
図１は、本発明に用いる袋体の斜視図である。
図２は、本発明の第１の実施形態のラドンの放射能測定方法の手順を示した図である。
図３は、本発明の第２の実施形態のラドンの放射能測定方法の手順を示した図である。
本発明に用いる袋体１は、通気性の袋体がよい。通気性の袋体は不織布もしくは織布２などからなる袋体が好適であり、通気性が良いことで袋体の中の活性炭に空気中のラドンが吸着しやすくなる。袋体は繊維などから作られ、その素材は天然繊維でも合成樹脂製の繊維でも良い。活性炭３は、ちょうどティーバッグにお茶を封入するように不織布もしくは織布に封入される。袋体の封入の仕方は、縫製による方法や熱によりシールする方法などがある。とりわけ素材が熱可塑性の合成繊維の場合は、熱によりシールする方法が好適である。
【００２８】
本発明に用いる活性炭は、空気中のラドンを吸着できる活性炭であればどのような活性炭でも利用可能である。本発明に利用できる活性炭としては、例えば木粉、石炭、ヤシガラ等から作られるものがあり、また形状としては粉末、粒状（破砕、造粒、顆粒）などがあるがどのようなものでも利用可能である。とりわけ、大阪ガスケミカル株式会社製の白鷺シリーズが好適である。
【００２９】
本発明に用いるバイアルは、放射能測定に用いられる一般的なものを用いるのが良い。放射能測定用のバイアルにはガラス製バイアルとプラスチック製バイアル（主に不透明なプラスチック製バイアル）があるがどちらでも利用可能である。具体的にはガラス製バイアルとしては、カリウムを多く含まない低カリウムガラス製のバイアルであり、英国Ｍｅｒｉｄｉａｎ社製の低カリウム（４０Ｋ40Ｋ）ウルトラクリアガラスシンチレーションバイアルなどが好適で、定性にも定量にも適用可能である。プラスチック製バイアルとしては、使い捨ての米国ＰｅｒｋｉｎＥｌｍｅｒ社製ポリエチレンバイアル（２０ｍL）が利用可能であるが、定量には向くが定性には向かない。容量としては５ｍＬ以上２５ｍＬ以下程度の瓶がよく、特に液体シンチレーションカウウンター用の７ｍＬ瓶（スモールバイアル）や２０ｍＬ瓶（ラージバイヤル）が使い勝手が良く好適である。
【００３０】
またバイアルに蓋をするキャップとしては、ポリエチレン製バイアルキャップ（Ｍｅｒｉｄｉａｎ社製ｕＧＶ２−ＣＡＰ）や、コルク製バイアルキャップ（ＰｅｒｋｉｎＥｌｍｅｒ社製Ｇｌａｓｓ  Ｖｉａｌ  Ｃａｐｓ）などが好適である。
【００３１】
本発明に用いる液体シンチレータは、有機溶媒に蛍光体としての有機シンチレータを添加したものである。液体シンチレータに利用される有機溶媒としては、１，２，４−トリメチルベンゼン（別名：プソイドクメン）、１，４−ジメチルベンゼン（別名：Ｐ−キシレン）、メチルベンゼン（別名：トルエン）、ベンゼン、１，４−ジオキサン、ドデシルベンゼン、１−フェニル−１−（３，４−ジメチルベンゼン）エタン（別名：ＰＸＥ）、２−６−Ｄｉ−ｉｓｏｐｒｏｐｙｌｎａｐｈｔｈａｌｉｎｅ（別名：ＤＩＰＮ）などがあげられる。
【００３２】
また、有機溶媒に添加する有機シンチレータには第１蛍光体と第２蛍光体とがあり、通常は第１蛍光体と第２蛍光体を組み合わせて使用される。
第１蛍光体は、ｐ−テルフェニル（Ｐ−ＴＰ）、２，５−ジフェニルオキサゾール（ＤＰＯ）、２−（４−ｔｅｒｔ−ブチルフェニル）−５−（４−ビフェニリル）−１，３，４−オキサジアゾール（Ｂｕ−ＰＢＤ）等が挙げられ、
第２蛍光体は、１，４−ビス［２−（５−フェニルオキサゾリル）］ベンゼン（ＰＯＰＯＰ）、
１，４−ビス［２−（４−メチル−５−フェニルオキサゾリル）］ベンゼン（ＤＭＰＯＰＯＰ）、１，４−ビス（２−メチルスチリル）ベンゼン（ビス−ＭＳＢ）等が挙げられる。
この中でも特に好適なのは、
第１蛍光体としてのｐ−テルフェニル（Ｐ−ＴＰ）または２，５−ジフェニルオキサゾール（ＤＰＯ）と、
第２蛍光体としての１，４−ビス［２−（５−フェニルオキサゾリル）］ベンゼン（ＰＯＰＯＰ）との組み合わせである。
【００３３】
前記有機シンチレータとは放射線のエネルギーを吸収して励起あるいは電離が起こる蛍光体を指す。この中でも有機シンチレータは、１９４７年にＫａｌｌｍａｎがナフタレン結晶のシンチレータとしての有用性を見いだして以来、アントラセン、スチルベンなどの結晶シンチレータが次々と発見された。現在では多くの物質が有機シンチレータとして知られている。本発明に利用する液体シンチレータに添加する有機シンチレータとしては、ｐ−テルフェニル（Ｐ−ＴＰ）、２，５−ジフェニルオキサゾール（ＤＰＯ）、２−（４−ｔｅｒｔ−ブチルフェニル）−５−（４−ビフェニリル）−１，３，４−オキサジアゾール（Ｂｕ−ＰＢＤ）、１，４−ビス［２−（５−フェニルオキサゾリル）］ベンゼン（ＰＯＰＯＰ）、１，４−ビス［２−（４−メチル−５−フェニルオキサゾリル）］ベンゼン（ＤＭＰＯＰＯＰ）、１，４−ビス（２−メチルスチリル）ベンゼン（ビス−ＭＳＢ）などであり、本発明に利用する液体シンチレータにはこれらの物質を適宜１種類または複数種類組み合わせて添加されている。
【００３４】
次に本発明のラドンの放射能測定方法（第１の実施形態）について図２を用いて説明する。
第１工程は「ラドン吸着工程」（図２の＜１＞）である。空気中のラドン量を測定したい場所に袋体１を一定時間静置しておき、空気中のラドンを活性炭３に吸着させる。袋体が長方形形状の場合は、前記静置工程の際に長方形形状の短辺を底部にして直立させた状態で当該袋体を静置させると、ラドンの吸着量が向上する。なお、静置時間は２４時間が好適である。
【００３５】
第２工程は「袋体投入工程」（図２の＜２＞）であり、バイアル４内に袋体１を入れる工程である。放射能測定に一般的に用いられる空のバイアル４に、袋体１を投入する。
【００３６】
第３工程は「浸出工程」（図２の＜３＞）であり、袋体１の入ったバイアル４に液体シンチレータ５を注ぎ（１０ｍｌ程度が好適）、バイアルキャップ７で蓋をする工程である。第２工程にてバイアル４に袋体１を入れた後に袋体１がすべて浸るように液体シンチレータ５をバイアル４に注ぎ込む。これは袋体１全体が液体シンチレータ５に接するようにするためであり、袋体１と液体シンチレータ５が接することで袋体１中のラドンが液体シンチレータ５中に浸出して放射能測定をする際により感度が上がるからである。バイアル４に液体シンチレータ５が注ぎ込まれた後、バイアルキャップ７で蓋をして液体シンチレータ５がこぼれたり蒸発したりしないようにする。なお、バイアル７内にて液体シンチレータ５に浸したまま袋体１を一定時間静置しておくと、袋体１より液体シンチレータ５中に浸出するラドンの量が多くなり、放射線測定の際に感度が上がり定量しやすくなり好適である。本発明に於いては浸し時間は１時間未満でもラドンの放射能は検出可能であるが、一般的には３時間静置するのが好適であるとされる。３時間静置するのは活性炭に吸着した２２２Ｒｎが９０％以上溶出するのにその程度の時間がかかるからであるとされている。
【００３７】
第４工程は「放射能測定工程」（図２の＜４＞）であり、バイアル７中に袋体１及び液体シンチレータ５を残したままシンチレーション測定装置に入れて放射能を測定する工程である。シンチレーション測定装置としては、どのようなシンチレーション測定装置でも利用可能であるが、特に液体シンチレーションカウンタ装置５（ＬＳＣ）（パーキンエルマー社、製品名：Ｔｒｉ−Ｃａｒｂ３１１０ＴＲ）が好適である。
【００３８】
次に本発明のラドンの放射能測定方法（第２の実施形態）について図３を用いて説明する。第１の実施形態と異なる点は、ラドン吸着工程に於いてすでに袋体をバイアル内に設置している点である。
【００３９】
第１工程は「ラドン吸着工程」（図３の＜１＞）である。空気中のラドン量を測定したい場所に袋体１をバイアルに入れて、当該バイアル４を蓋で密閉せずに一定時間静置しておき、空気中のラドンを活性炭３に吸着させる。袋体１が長方形形状の場合は、前記静置工程の際にバイアル４中で長方形形状の短辺を底部にして直立させた状態で当該袋体を静置させると、ラドンの吸着量が向上する。なお、静置時間は２４時間が好適である。
【００４０】
第２工程は「浸出工程」（図３の＜２＞）であり、袋体１の入ったバイアル４に液体シンチレータ５を注ぎ（１０ｍｌ程度が好適）、バイアルキャップ７で蓋をする工程である。第２工程にてバイアル４に袋体１を入れた後に袋体１がすべて浸るように液体シンチレータ５をバイアル４に注ぎ込む。これは袋体１全体が液体シンチレータ５に接するようにするためであり、袋体１と液体シンチレータ５が接することで袋体１中のラドンが液体シンチレータ５中に浸出して放射能測定をする際により感度が上がるからである。バイアル４に液体シンチレータ５が注ぎ込まれた後、バイアルキャップ７で蓋をして液体シンチレータ５がこぼれたり蒸発したりしないようにする。なお、バイアル７内にて液体シンチレータ５に浸したまま袋体１を一定時間静置しておくと、袋体１より液体シンチレータ５中に浸出するラドンの量が多くなり、放射線測定の際に感度が上がり定量しやすくなり好適である。本発明に於いては浸し時間は１時間未満でもラドンの放射能は検出可能であるが、一般的には３時間静置するのが好適であるとされる。３時間静置するのは活性炭に吸着した２２２Ｒｎが９０％以上溶出するのにその程度の時間がかかるからであるとされている。
【００４１】
第３工程は「放射能測定工程」（図３の＜３＞）であり、バイアル７中に袋体１及び液体シンチレータ５を残したままシンチレーション測定装置に入れて放射能を測定する工程である。シンチレーション測定装置としては、どのようなシンチレーション測定装置でも利用可能であるが、特に液体シンチレーションカウンタ装置５（ＬＳＣ）（パーキンエルマー社、製品名：Ｔｒｉ−Ｃａｒｂ３１１０ＴＲ）が好適である。
【実施例】
【００４２】
以下に実施例、比較例を挙げて説明するが、本発明はこれらに限定されるものではない。実施例、比較例に於いては前記の第１の実施形態の方法で行った。
【００４３】
本実施例に用いた袋体１は、後述する比較例で用いた米国ＡＣＣＵＳＴＡＲ  ＬＡＢＳ社製のピコラド（ＰＩＣＯ―ＲＡＤ（トレードマーク））のキャニスターより取り出した活性炭を不織布に袋詰めしたものである。本実施例に用いた不織布は、東洋紡株式会社製の「エクーレ６５０１」である。当該二つ折りにした不織布に活性炭を挟み込み、ヒートシールで封入したものを用いた。また、本実施例に用いたプラスチック製バイアルは、
米国ＡＣＣＵＳＴＡＲ  ＬＡＢＳ社製のピコラド（ＰＩＣＯ―ＲＡＤ（トレードマーク））のバイアル（２０ｍＬ瓶）を用いた。
【００４４】
本実施例及び比較例に用いた液体シンチレータは、パーキンエルマー社製の「Ｉｎｓｔａ−Ｆｌｕｏｒ  Ｐｌｕｓ」（疎水性サンプル測定用シンチレーションカクテル）であり、当該液体シンチレータは第１蛍光体と第２蛍光体を含み、また有機溶媒はプソイドクメンである。また、本実施例及び比較例に用いた液体シンチレーションカウンタ装置（ＬＳＣ）は、パーキンエルマー社、製品名：Ｔｒｉ−Ｃａｒｂ３１１０ＴＲ）である。
【００４５】
実施例のラドンの放射能測定は図２に示す以下の第１〜第４工程の手順で行った。
第１工程の「ラドン吸着工程」（図２の＜１＞）では、簡易的に作成した密閉した容積２５Ｌの箱内に「Ｄｏｌｌ  ｓｔｏｎｅ」（岡山県人形峠周辺で採取した微量の天然ウランを含む岩石及び土砂を原料としたテラコッタ（イタリア語で素焼きのタイル）、人形峠原子力産業株式会社の登録商標）及びＲａ針を静置して箱内にラドンを充満させ、同じ箱内に袋体１を入れ、袋体の長方形形状の短辺を底部にして直立させた状態で当該袋体を２４時間静置し、箱内の空気中のラドンを活性炭３に吸着させた。
第２工程の「袋体投入工程」（図２の＜２＞）では、２４時間静置後の袋体１をバイアル４内に投入した。
第３工程の「浸出工程」（図２の＜３＞）では、袋体１の入ったバイアル４に袋体１がすべて浸るようにバイアル４に液体シンチレータ５を１０ｍｌ注ぎ、バイアルキャップ７で蓋をした。
第４工程の「放射能測定工程」（図２の＜４＞）では、バイアル７に袋体１及び液体シンチレータ５を残したまま液体シンチレーションカウンタ装置５（ＬＳＣ）（パーキンエルマー社、製品名：Ｔｒｉ−Ｃａｒｂ３１１０ＴＲ）に入れて液体シンチレータ投入後の一定時間経過後（１時間、６時間、１２時間、２４時間）の計数率ｃｐｍ（ｃｏｕｎｔ  per  ｍｉｎｕｔｅ）を測定した。
【００４６】
比較例の放射能測定方法は、従来からある特許文献１の方法を製品化した米国ＡＣＣＵＳＴＡＲ  ＬＡＢＳ社製のピコラド（ＰＩＣＯ―ＲＡＤ（トレードマーク））を用いて行った（製品形状は特許文献１のＦＩＧ１と同じ）。なお実施例で用いた活性炭と、ピコラド（ＰＩＣＯ―ＲＡＤ（トレードマーク））の活性炭は全く同じものである。
第１工程の「ラドン吸着工程」（図２の＜１＞）では、簡易的に作成した密閉した容積２５Ｌの箱内に「Ｄｏｌｌ  ｓｔｏｎｅ」（岡山県人形峠周辺で採取した微量の天然ウランを含む岩石及び土砂を原料としたテラコッタ（イタリア語で素焼きのタイル）、人形峠原子力産業株式会社の登録商標）及びＲａ針を静置して箱内にラドンを充満させ、同じ箱内に蓋を開けたピコラド（ＰＩＣＯ―ＲＡＤ（トレードマーク））入れ、２４時間静置し、箱内の空気中のラドンをピコラド（ＰＩＣＯ―ＲＡＤ（トレードマーク））の活性炭に吸着させた。
第２工程の「浸出工程」として、ピコラド（ＰＩＣＯ―ＲＡＤ（トレードマーク））に液体シンチレータを１０ｍｌ注ぎ、バイアルキャップで蓋をした。
第３工程の「振とう工程」では、ピコラド（ＰＩＣＯ―ＲＡＤ（トレードマーク））を上下に１０分間振とうさせた。
第４工程の「放射能測定工程」では、振とう後の液体シンチレータの入ったピコラド（ＰＩＣＯ―ＲＡＤ（トレードマーク））のバイアルを液体シンチレーションカウンタ装置５（ＬＳＣ）（パーキンエルマー社、製品名：Ｔｒｉ−Ｃａｒｂ３１１０ＴＲ）に入れて液体シンチレータ投入後の一定時間経過後（１時間、６時間、１２時間、２４時間）の計数率ｃｐｍ（ｃｏｕｎｔ  per  ｍｉｎｕｔｅ）を測定した。
【００４７】
実施例、比較例の実験を表１及び図４に示した。実験結果から本発明の方法は従来法と同等もしくはそれ以上のラドンの検出効率があることが確認できた。
【００４８】
【表１】
2020204587.tif 000003
【産業上の利用可能性】
【００４９】
本発明の活性炭が封入された通気性の袋体をラドンの放射能測定箇所に一定時間静置して空気中のラドンを吸着させる方法により、従来のような活性炭から液体シンチレータにラドンを浸出させるために振とうさせた後に３時間程度静置させる工程が不要であり、迅速にラドンの放射能測定をすることができ、ラドンの放射能測定の効率化が図れる。
【符号の説明】
【００５０】
１    袋体
２    不織布もしくは織布
３    活性炭
４    バイアル
５    液体シンチレータ
６    液体シンチレータ供給用容器
７    バイアルキャップ
８    液体シンチレーションカウンタ装置（ＬＳＣ）
【図１】
2020204587.tif 000004
【図２】
2020204587.tif 000005
【図３】
2020204587.tif 000006
【図４】
2020204587.tif 000007